(57)【要約】【課題】施工が容易で、施工性が高く、止水効果、導水効果が長続きし、耐久性、信頼性に富み、施工コストも安価とすることができる止水工法または導水工法を得る。【解決手段】コンクリート躯体１１の目地またはクラック１２からの漏水を止めるため、漏水箇所の表面を水滴のない状態とした後、漏水箇所およびその周辺部の施工面１３に対してプライマー１４を塗布し、乾燥した後、さらにこのプライマー１４上にポリウレア樹脂からなる二液混合熱硬化型の止水剤１５を塗布する。また、目地またはクラック１２に縁切り材を取り付け、この上からプライマーおよび止水剤を塗布して導水するようにしてもよい。【選択図】図１
2006161438.tif 000002
【特許請求の範囲】
【請求項１】
コンクリート躯体の打ち継ぎ部またはひび割れ部からの漏水を止める止水工法であって、
漏水箇所の表面を水滴のない状態とした後、漏水箇所およびその周辺部にプライマーを塗布し、乾燥した後、さらにこのプライマー上にポリウレア樹脂からなる止水剤を塗布することを特徴とする止水工法。
【請求項２】
ポリウレア樹脂からなる止水剤が、二液混合熱硬化型であることを特徴とする請求項１記載の止水工法。
【請求項３】
コンクリート躯体の打ち継ぎ部またはひび割れ部からの漏水を導く導水工法であって、
漏水箇所の表面を水滴のない状態とした後、上記打ち継ぎ部またはひび割れ部を跨ぐようにして、縁切り材を設け、この縁切り材およびその両端部側のコンクリート躯体にプライマーを塗布し、乾燥した後、さらにこのプライマー上にポリウレア樹脂からなる止水剤を塗布することを特徴とする導水工法。
【請求項４】
ポリウレア樹脂からなる止水剤が、二液混合熱硬化型であることを特徴とする請求項３記載の導水工法。
【請求項５】
コンクリート躯体の打ち継ぎ部またはひび割れ部からの漏水を止水し、導水する止水導水工法であって、
漏水箇所の表面を水滴のない状態とした後、上記打ち継ぎ部またはひび割れ部の片側または両側に縁切り材を設け、この縁切り材およびその両端部側のコンクリート躯体にプライマーを塗布し、乾燥した後、さらにこのプライマー上にポリウレア樹脂からなる止水剤を塗布することを特徴とする止水導水工法。
【請求項６】
ポリウレア樹脂からなる止水剤が、二液混合熱硬化型であることを特徴とする請求項５記載の止水導水工法。
【発明の詳細な説明】
【技術分野】
【０００１】
この発明は、トンネル、建造物地下外壁などのコンクリート躯体の打ち継ぎ部、ひび割れ部からの漏水を止水または導水する施工法に関する。
【背景技術】
【０００２】
従来、この種のコンクリート躯体からの漏水を処置する方法として、漏水そのものを止める止水工法と、漏出した漏水を集めて流し、別途処置する導水工法とがある。
【０００３】
止水工法には、図４に示すような注入工法と、図５に示すような充填工法がある。
注入工法は、漏水箇所近傍のコンクリート躯体１に注入孔２を削孔し、この注入孔２に急結セメント系注入材４を圧入し、コンクリート躯体１内部の漏水箇所に上記注入材を充填して止水を図る工法である。
【０００４】
また、充填工法は、コンクリート躯体１の漏水箇所の周辺部にＶカット溝３を形成し、このＶカット溝３の急結セメント系注入材４を充填し、止水を図る工法である。
しかしながら、これらの止水工法では、注入材が脆性材料であるため、躯体１の変形や変位に対する追随性能が乏しく、耐久性に欠ける。漏水の水圧が高い場合には、止水効果が得られないことがある。躯体１への削孔やＶカット溝形成が必要となり、躯体１を損傷することがあり、作業時間が長くなるなどの欠点があった。
【０００５】
一方、導水工法には、図６に示すような導水樋工法と、図７に示すような溝切り工法がある。
導水樋工法は、コンクリート躯体１の漏水箇所のひび割れ、目地等を覆うように樋材５をアンカーボルト６で取り付け、躯体１と樋材５とで形成された空間に漏水を流し、流末で排水処理する工法である。
【０００６】
しかし、この導水樋工法では、漏水中に混在する砂、砂利などで上記空間が目詰まりを起こし、機能低下が生じやすい。樋材５が躯体１内面から外側に突出するため、そのための空間が必要となる。ひび割れ等が交差するような場合には、広い樋材５が必要になり、加工、施工が複雑になるなどの欠点があった。
【０００７】
溝切り工法は、コンクリート躯体１の漏水が生じているひび割れ、目地に沿って、溝７を切り、この溝７内部に樋状の導水材８を埋め込み、導水材８の外側にモルタル９を充填し、さらにこの上に押さえ板１０をアンカーボルト６で固定するもので、漏水を導水材８内に流し、流末で排水処理する工法である。
【０００８】
しかし、この工法においても、漏水中に混在する砂、砂利などで上記空間が目詰まりを起こし、機能低下が生じやすい。躯体１に溝７を切る必要があり、躯体１を損傷する可能性がある。施工が面倒で作業が長時間となるなどの欠点があった。
【非特許文献１】「都市トンネル保守マニュアル」平成１４年３月、財団法人  鉄道総合技術研究所編  鉄道技術推進センター刊  第１１７〜１２６頁
【発明の開示】
【発明が解決しようとする課題】
【０００９】
よって、本発明における課題は、施工が容易で、施工性が高く、止水効果、導水効果が長続きし、耐久性、信頼性に富み、施工コストも安価とすることができる止水工法または導水工法を得ることにある。
【課題を解決するための手段】
【００１０】
かかる課題を解決するため、
請求項１にかかる発明は、コンクリート躯体の打ち継ぎ部またはひび割れ部からの漏水を止める止水工法であって、
漏水箇所の表面を水滴のない状態とした後、漏水箇所およびその周辺部にプライマーを塗布し、乾燥した後、さらにこのプライマー上にポリウレア樹脂からなる止水剤を塗布することを特徴とする止水工法である。
請求項２にかかる発明は、ポリウレア樹脂からなる止水剤が、二液混合熱硬化型であることを特徴とする請求項１記載の止水工法である。
【００１１】
請求項３にかかる発明は、コンクリート躯体の打ち継ぎ部またはひび割れ部からの漏水を導く導水工法であって、
漏水箇所の表面を水滴のない状態とした後、上記打ち継ぎ部またはひび割れ部を跨ぐようにして、縁切り材を設け、この縁切り材およびその両端部側のコンクリート躯体にプライマーを塗布し、乾燥した後、さらにこのプライマー上にポリウレア樹脂からなる止水剤を塗布することを特徴とする導水工法である。
請求項４にかかる発明は、ポリウレア樹脂からなる止水剤が、二液混合熱硬化型であることを特徴とする請求項３記載の導水工法である。
【００１２】
請求項５にかかる発明は、コンクリート躯体の打ち継ぎ部またはひび割れ部からの漏水を止水し、導水する止水導水工法であって、
漏水箇所の表面を水滴のない状態とした後、上記打ち継ぎ部またはひび割れ部の片側または両側に縁切り材を設け、この縁切り材およびその両端部側のコンクリート躯体にプライマーを塗布し、乾燥した後、さらにこのプライマー上にポリウレア樹脂からなる止水剤を塗布することを特徴とする止水導水工法である。
請求項６にかかる発明は、ポリウレア樹脂からなる止水剤が、二液混合熱硬化型であることを特徴とする請求項５記載の止水導水工法である。
【発明の効果】
【００１３】
本発明によれば、止水剤であるポリウレア樹脂は、接着強度、機械強度、伸びが高く、このためコンクリート躯体が変形、変位しても、これに追従し、止水効果、導水効果の耐久性および信頼性が高いものとなる。
また、コンクリート躯体に削孔や溝切りをする必要がなく、躯体を損傷することがなく、また施工工数が少なくて済み、施工が容易となり、施工費用を安価とすることができる。
【００１４】
さらに、導水工法では止水剤の伸びが高いので、多少の目詰まりがあっても、導水機能の低下が少ない。止水工法、導水工法およびこれらを併せた止水導水工法でも、同一の施工機械で施工ができ、工事の段取り替えをしなくてもよいなどの効果を得ることができる。
【発明を実施するための最良の形態】
【００１５】
図１は、本発明の止水工法の一例を示すものである。図１において、符号１１は、トンネル、建造物の地下外壁などをなすコンクリート躯体を示すもので、このコンクリート躯体１１には、打ち継ぎ部の目地またはひび割れ部のクラック１２が存在しており、この目地またはクラック１２から漏水が発生しているものとする。
【００１６】
まず、この目地またはクラック１２の両側に、所定の幅で躯体１１表面の脆弱な部分、汚れなどをサンドブラスト、はつりにより除去し、強固で新しい表面（以下、施工面と言う）１３を露出させる。この施工面１３の領域は漏水が生じている目地またはクラック１２から１０〜５０ｃｍ離れた範囲でよい。
【００１７】
つぎに、この漏水を一時的に止水または導水して、施工面１３に水滴がない状態とする。この際、施工面１３の躯体１１の内部まで乾燥させる必要はない。
この施工面１３の目地またはクラック１２に対して必要に応じてエポキシ樹脂などからなるパテを充填して、素地処理を行うこともできる。
次いで、施工面１３にプライマー１４を塗布する。プライマー１４には、エポキシ樹脂系プライマーなどが用いられ、塗布方法は刷毛塗り、スプレー塗り、ロール刷毛塗りなどの種々の方法が採用できる。
【００１８】
プライマー１４が適切な乾燥状態となった時点で、止水剤１５を塗布する。
この止水剤１４には、ポリウレア樹脂からなるものが用いられる。ポリウレア樹脂とは、変性イソシアネートと特殊変性ポリエーテルアミンとの二成分からなるもので、この二成分を混合させて、瞬時に化学反応させ硬化させて得られるものである。
このポリウレア樹脂からなる止水剤の具体的なものとしては、米国、スペシャリティ・プロダクト・インク社製、商品名「ポリシールド」などがある。
【００１９】
この止水剤にあっては、上述の二成分を混合後、２〜６０秒で硬化する速硬化性であり、湿度による硬化不良がなく、水分の多い下地でも表面に水滴が存在していなければ、塗布可能である。また、得られる樹脂膜の機械強度、伸びが高く、躯体１１の動きにも追従でき、施工面１３に対する接着性も高い。さらに、酸、アルカリ、オゾン、塩素などの薬品に対しても高い耐久性を示し、無溶剤系であり、吹き付け作業時に作業者を有機溶媒蒸気に曝すことがなく、安全である。
【００２０】
この止水剤の塗布は、変性イソシアネートと特殊変性ポリエーテルアミンとを別々にスプレーガンに加温状態で送り込み、スプレーガン内でこの二成分を混合し、直ちに吹き付ける方法が用いられる。
このようにして形成された止水剤１５の厚さは、特に限定されないが、通常１〜５ｍｍ程度とされる。
止水剤１５の強度が発現した時点で、施工は完了するが、初めに一時的に導水を行った箇所では、導水工の流末を確実に塞ぐことが必要になる。
【００２１】
図２は、本発明の導水工法の一例を示すもので、図１に示したものと共通構成部分には同一符号を付してその説明を省略する。
この工法において、施工面１３を形成するまでの手順は先の例と同様である。
まず、この施工面１３に、その目地またはクラック１２を跨ぐようにして、樋状の縁切り材１６を取り付ける。この縁切り材１６は、断面形状が円弧状で、プラスチック製や金属製、木材製のものが用いられ、接着剤などによって施工面１３に仮止めされている。この縁切り材１６の大きさは、導水水量に応じて適宜定められる。
【００２２】
次いで、この縁切り材１６の表面とこれの両側の施工面１３とにプライマー１４を塗布する。プライマー１４の塗布範囲は、縁切り材１６と、その両側縁端部から１０〜５０ｃｍ程度の範囲とされる。
プライマー１４が乾燥したならば、このプライマー１４上に先の例と同様にして止水剤１５を吹き付けて塗布する。
さらに、止水剤１５の塗布部の端末となる流末を適切に処理して導水機能を確保して、施工が終了する。
【００２３】
図３は、本発明の止水工法と導水工法とを兼ねる止水導水工法の一例を示すもので、図１に示したものと共通構成部分には同一符号を付してその説明を省略する。
この工法においても、施工面１３を形成するまでの手順は先の例と同様で、施工面１３の目地またはクラック１２に対して必要に応じてエポキシ樹脂などからなるパテを充填して、素地処理を行うことも同様である。
【００２４】
次ぎに、目地またはクラック１２の両側または片側であって、目地またはクラック１２からやや離れた箇所の施工面１３に対して、板状の縁切り材１６、１６を取り付ける。この縁切り材１６は、金属板、プラスチック板、木材板、厚紙、布などからなるものである。これら縁切り材１６、１６は、また接合面１３に対して、強固に接合されておらず、例えば接着剤により点付けで取り付けられていれば良く、施工が完了した時点で剥離しうる状態となっていてもよい。
【００２５】
また、これら縁切り材１６は、目地またはクラック１２の位置から２〜２０ｃｍ程度離されて取り付けられているが、この距離は計画導水水量に応じて決められる。
つぎに、この縁切り材１６、１６の表面および施工面１３にプライマー１４を塗布する。プライマー１４の塗布範囲は、縁切り材１６の外側端縁部から１０〜５０ｃｍ程度の範囲とされるがこれに限定されることはない。
【００２６】
プライマー１４が乾燥したら、このプライマー１４上に止水剤１５を吹き付けて塗布する。止水剤１５の強度が発現した時点で、一時的に導水を行った箇所では、導水工の流末を確実に塞ぐ。
【００２７】
この施工法では、当初止水剤１５が縁切り材１６、１６以外の部分で、施工面１３に強固に接着するため、止水機能が発揮される。その後、漏水水圧が高くなった場合や長期的に止水効果が低下した場合には、目地またはクラック１２付近の止水剤１５が施工面１３から剥離し、かつ縁切り材１６、１６も剥離し、この部分が外部に膨出可能な状態となる。そして、漏水量が多くなった時や漏水水圧が高くなった時、この部分が外側に膨れ出し、施工面１３との間に空間が生じ、この空間に漏水が流れ、導水効果が発揮される。
【図面の簡単な説明】
【００２８】
【図１】本発明の止水工法の一例を説明する概略断面図である。
【図２】本発明の導水工法の一例を説明する概略断面図である。
【図３】本発明の止水導水工法の一例を説明する概略断面図である。
【図４】従来の止水工法を説明する概略断面図である。
【図５】従来の止水工法を説明する概略断面図である。
【図６】従来の導水工法を説明する概略断面図である。
【図７】従来の導水工法を説明する概略断面図である。
【符号の説明】
【００２９】
１１・・・コンクリート躯体、１２・・・目地またはクラック、１３・・・施工面、１４・・・プライマー、１５・・・止水剤、１６・・・縁切り材。
【図１】
2006161438.tif 000003
【図２】
2006161438.tif 000004
【図３】
2006161438.tif 000005
【図４】
2006161438.tif 000006
【図５】
2006161438.tif 000007
【図６】
2006161438.tif 000008
【図７】
2006161438.tif 000009